Composition de liant clair comprenant : (i) un agent plastifiant comprenant au moins une huile qui présente une teneur totale en composés aromatiques comprise entre 10% et 40 %, une teneur totale en composés paraffiniques comprise entre 35% et 65%, une teneur totale en composés naphténiques comprise entre 10% et 40 %, les teneurs étant données en poids par rapport au poids de l’huile et mesurées selon la méthode ASTM D2140, ladite huile ayant une viscosité cinématique à 100 °C allant de 15 mm 2 /s à 40 mm 2 /s, mesurée selon la méthode ASTM D445, et un point d’aniline allant de 50°C à 80°C, mesuré par la méthode ASTM D611, (ii) au moins un agent structurant, (iii) au moins un premier polymère à base de motifs diène conjugué et de motifs hydrocarbure monovinyl aromatique, (iv) au moins un deuxième polymère du type éthylène-acétate de vinyle, et, (v) éventuellement un dope d’adhésivité. Composition selon la revendication 1, dans laquelle l’huile est une huile synthétique obtenue à partir des produits de la distillation sous vide des résidus atmosphériques et résultant d’une double extraction du raffinat au moyen d’un solvant polaire (TDAE). Composition selon l’une quelconque des revendications 1 ou 2, dans laquelle l’huile comprend une teneur totale en composés aromatiques comprise entre 15 % et 35 % en poids, une teneur totale en composés paraffiniques comprise entre 40% et 60 % en poids, et une teneur totale en naphténiques comprise entre 15% et 35 % en poids, mesurée selon la méthode ASTM D2140, une viscosité cinématique à 100 °C allant de 16 mm2/s à 30 mm2/s, mesurée selon la méthode ASTM D445, et un point d’aniline allant de 60°C à 70°C, mesuré par la méthode ASTM D611. Composition selon l’une quelconque des revendications précédentes, dans laquelle le premier polymère est un copolymère de styrène et de butadiène. Composition selon l’une quelconque des revendications précédentes, dans laquelle le premier polymère comprend une teneur pondérale en styrène allant de 20 à 40 %. Composition selon l’une quelconque des revendications précédentes, dans laquelle le premier polymère a une masse moléculaire moyenne en masse comprise entre 10 000 et 700 000 daltons. Composition selon l’une quelconque des revendications précédentes, dans laquelle le premier polymère est choisi parmi un copolymère bloc styrène/butadiène/styrène de structure radiale, un copolymère bloc butadiène/styrène de structure radiale et leurs mélanges. Composition selon l’une quelconque des revendications précédentes, qui présente les teneurs suivantes, en poids par rapport au poids total de liant clair : - de 30 à 80% en poids d’agent plastifiant, - de 30 à 60% en poids d’agent structurant, - de 0,5 à 20 % en poids du premier polymère à base de motifs diène conjugué et de motifs hydrocarbure monovinyl aromatique, - de 0,5 à 20 % en poids du second polymère du type éthylène-acétate de vinyle, - éventuellement de 0,05% à 0,5% en poids de dope. Procédé de préparation d’une composition de liant clair selon l’une quelconque des revendications précédentes, comprenant les étapes : - le mélange et le chauffage de l’agent plastifiant à une température comprise entre 140 et 200°C, - l’ajout de l’agent structurant, le mélange et le chauffage à une température comprise entre 140 et 200°C, - l’ajout du premier et du deuxième polymère, le mélange et le chauffage à une température comprise entre 140 et 200°C, - l’ajout de l’éventuel dope d’adhésivité, le mélange et le chauffage entre 140 et 200°C. Emulsion comprenant une composition de liant clair selon l’une quelconque des revendications 1 à 8, de l’eau, et un agent émulsifiant. Enrobé comprenant (i) une composition de liant clair selon l’une quelconque des revendications 1 à 8 ou une émulsion selon la revendication 10, (ii) des granulats et/ou des charges minérales, et éventuellement (iii) un ou plusieurs pigments. Utilisation d’une huile qui présente une teneur totale en composés aromatiques comprise entre 10% et 40 %, une teneur totale en composés paraffiniques comprise entre 35% et 65%, une teneur totale en composés naphténiques comprise entre 10% et 40 %, les teneurs étant données en poids et mesurées selon la méthode ASTM D2140, ladite huile ayant une viscosité cinématique à 100 °C allant de 15 mm 2 /s à 40 mm 2 /s, mesurée selon la méthode ASTM D445, et un point d’aniline allant de 50°C à 80°C, mesuré par la méthode ASTM D611, comme agent plastifiant dans une composition de liant clair pour améliorer la résistance au vieillissement de la composition de liant clair, en particulier pour améliorer la résistance au vieillissement des propriétés à froid de la composition de liant clair.